(57)【特許請求の範囲】
【請求項１】
ゴム堰周方向に分割された複数の分割部材を幅方向に継ぎ合わせて形成するゴム堰の製造方法において、
予め前記分割部材を構成する帆布を未加硫ゴムで被覆した複数の繊維補強層を該分割部材の継ぎ合わせ端部において階段状に積層させておき、この階段状に積層した部分に前記繊維補強層とは接着しない離型未加硫ゴムシートを積層して加硫成形し、加硫成形後の前記分割部材から前記離型未加硫ゴムシートの積層体を取り除くと共に、これら分割部材同士を継ぎ合わせて接着させるゴム堰の製造方法。
【請求項２】
前記分割部材を構成する複数の繊維補強層が離型シートの上下面に積層された複数の繊維補強層である請求項１に記載のゴム堰の製造方法。
【発明の詳細な説明】
【０００１】
【発明の属する技術分野】
本発明は、ゴム堰の製造方法に関し、さらに詳しくは、手間がかからず簡便に製造することができるゴム堰の製造方法に関する。
【０００２】
【従来の技術】
従来水力発電所の取水、河川治水、農業用水路の水位確保等の目的で、河川や水路等をせき止めるためにゴム堰が用いられている。ゴム堰は、断面斜視図を図２に示すように、ゴムシートを袋状に形成して構成され、河川を横断するように川床に固定されており、その内部に空気や水等を圧入して膨らませることで河川をせき止めることができ、ゴム堰を膨らませずに川床に沈めておけば通常の河川として利用できる。
【０００３】
このゴム堰の製造は、特に大型のものについては、ゴム堰周方向に分割して分割部材１を作製し、加硫した複数の分割部材１を図２の破線にて示される部分で未加硫ゴム等を介して継ぎ合わせ、加硫接着させることによって行われていた。
【０００４】
この分割部材１の作製は、図３に示されるように、内部にポリエチレン樹脂シート等の離型シートＳを挿入させながら、繊維補強層２、上面カバーゴム３および下面カバーゴム４、フィンゴム５等を積層させたものを加硫した後、図４のように、離型シートＳを除去し、繊維補強層２、上面カバーゴム３および下面カバーゴム４等を階段状に切断除去させていた。さらに同様に他の分割部材１を作製し、図５に示す複数の分割部材１を未加硫ゴム等を介して図６のように継ぎ合わせ、各カバーゴムの隙間にも未加硫カバーゴム７を埋めて、継ぎ合わせた部分を加熱加硫することによって、ゴム堰を製造していた。
【０００５】
しかし、分割部材１を作製する際の、互いに加硫接着された繊維補強層を切断して引き剥がしながら除去する作業は、相当な労力と手間がかかってしまうという問題があった。
【０００６】
【発明が解決しようとする課題】
従って、本発明の課題は、手間がかからず簡便に製造することができるゴム堰の製造方法を提供することにある。
【０００７】
【課題を解決するための手段】
本発明によれば、ゴム堰周方向に分割された複数の分割部材を幅方向に継ぎ合わせて形成するゴム堰の製造方法において、予め前記分割部材を構成する帆布を未加硫ゴムで被覆した複数の繊維補強層を該分割部材の継ぎ合わせ端部において階段状に積層させておき、この階段状に積層した部分に前記繊維補強層とは接着しない離型未加硫ゴムシートを積層して加硫成形し、加硫成形後の前記分割部材から前記離型未加硫ゴムシートの積層体を取り除くと共に、これら分割部材同士を継ぎ合わせて接着させるゴム堰の製造方法が提供される。
【０００８】
このように、分割部材を作製するために除去する部分を離型未加硫ゴムシートによって積層することで、加硫後に離型未加硫ゴムシート部分を容易に剥離除去して分割部材を作製することができるので、加硫接着された繊維補強層やゴム層を労力をかけて切断除去する必要がなく、ゴム堰を手間をかけずに簡便に製造することができる。
【０００９】
また、本発明によれば、前記分割部材を構成する複数の繊維補強層が離型シートの上下面に積層された複数の繊維補強層であるゴム堰の製造方法が提供される。
【００１０】
【発明の実施の形態】
以下、本発明の製造方法の一例について図面を参照しながら詳細に説明する。図１は、ゴム堰の分割部材１の製造中の状態を示すゴム堰の幅方向断面図である。
【００１１】
まず、ポリエチレン樹脂シート等の離型シートＳの上下面に、帆布を未加硫ゴムで被覆した複数層の繊維補強層２を順次階段状に積層させる。そして、この階段状に積層した部分に繊維補強層２と加硫接着しない未加硫ゴムからなる離型未加硫ゴムシート６を積層する。さらにフィンゴム５、上面カバーゴム３および下面カバーゴム４等のゴム層を順次積層する。これを加熱板等を用いて加熱加硫させた後に、図４に示されるように、上面カバーゴム３および下面カバーゴム４と離型未加硫ゴムシート６を剥離除去し、次いで離型シートＳも剥離除去させて、図５（ａ）に示すようなゴム堰の端末部を構成する分割部材１を作製する。離型未加硫ゴムシート６は、ゴム堰の構成部材である繊維補強層２を被覆するゴムとは加硫接着しないゴムからなるので、労力をかけずに容易に引き剥がすことができる。
【００１２】
さらに、他の分割部材１を同様にして図５（ｂ）〜（ｅ）に示すように作製し、図５の（ａ）〜（ｅ）のような複数の分割部材１を図６のように継ぎ合わせる。継ぎ合わせる部分には、図示しないがゴムセメントを分割部材１表面に塗布して未加硫ゴムからなるタイゴムを挿入する。さらに、上面カバーゴム３および下面カバーゴム４の隙間部分にも、未加硫カバーゴム７を埋め込んで、継ぎ合わせ部分を加熱板等で押圧しながら加熱加硫し加硫接着させてゴム堰を製造する。
【００１３】
加硫されたゴム堰は、図２に示されるように、プレート８およびボルト・ナット９を用いて川床に固定される。なお、１０はフィンゴム５を配置したフィンである。
【００１４】
離型未加硫ゴムシート６と、ゴム堰本体の構成部材のゴム材料は、特に限定されず、天然ゴム（ＮＲ）、ブタジエンゴム（ＢＲ）、スチレンブタジエン共重合体ゴム（ＳＢＲ）、ポリイソプレンゴム（ＩＲ）、ブチルゴム（ＩＩＲ）、アクリロニトリルブタジエンゴム（ＮＢＲ）、クロロプレンゴム（ＣＲ）、エチレンプロピレン共重合体ゴム、エチレンプロピレンジエン共重合体ゴム（ＥＰＤＭ）等が挙げられ、それらの二種以上をブレンドして用いることもできる。中でも、ゴム堰本体の構成部材が、クロロプレンゴム（ＣＲ）またはエチレンプロピレンジエン共重合体ゴム（ＥＰＤＭ）であるのが、長期間使用するゴム堰の耐候性を向上させることができるので好ましい。
【００１５】
また、好適なゴムの組み合わせとしては、例えば、ゴム堰本体の構成部材に、ＥＰＤＭ、ＣＲ等のゴムを用い、離型未加硫ゴムシート６にそれらのゴムと加硫接着しないＮＢＲ、ＮＲ、ＳＢＲ等のゴムを用いる例を挙げることができる。
【００１６】
【実施例】
以下、実施例によって本発明をさらに説明するが、本発明の範囲をこれらの実施例に限定するものではない。
【００１７】
まず、図１に示すように、ポリエチレン樹脂シートからなる離型シートＳの上下面に、ナイロン繊維の帆布をＥＰＤＭで被覆した繊維補強層２を階段状にそれぞれ四層、ＮＢＲからなる離型未加硫ゴムシート６を階段状にそれぞれ三層積層させた。次に、上下面に上面カバーゴム３と下面カバーゴム４とをそれぞれ積層させた。これを加熱板を用いて加熱加硫させた。次いで、上面カバーゴム３および下面カバーゴム４の一部、離型未加硫ゴムシート６および離型シートＳを剥離除去し、図４に示すような厚さ２６ｍｍ、幅２５００ｍｍのゴム堰の分割部材１を得た。離型未加硫ゴムシート６は、ゴム堰の構成部材と加硫接着されないので、容易に剥離除去でき、分割部材１を簡便に製造することができた。
【００１８】
次に、他の分割部材１を同様に作製し、図５の（ａ）〜（ｅ）のような複数の分割部材１を、ゴムセメントを分割部材１表面に塗布して未加硫のＥＰＤＭからなるタイゴムを挿入して、図６に示すように継ぎ合わせた。次いで、上面カバーゴム３および下面カバーゴム４の隙間部分にも、未加硫カバーゴム７を埋め込んで、継ぎ合わせ部分を加熱板を用いて加熱加硫し加硫接着させてゴム堰を製造した。
【００１９】
【発明の効果】
本発明に従って、ゴム堰の構成部材とこの構成部材と加硫接着しない離型未加硫ゴムシートとを順次積層した後に、加硫成形し、前記離型未加硫ゴムシートを剥離除去して分割部材を形成し、この分割部材同士を継ぎ合わせて接着させることによって、手間がかからず簡便に製造することができるゴム堰の製造方法を得ることができる。
【図面の簡単な説明】
【図１】ゴム堰の分割部材の製造中の状態を示す断面図である。
【図２】ゴム堰の川床に取り付けた状態を示す断面斜視図である。
【図３】従来のゴム堰の分割部材の製造中の状態を示す断面図である。
【図４】ゴム堰の分割部材の断面図である。
【図５】ゴム堰の分割部材の断面図である。
【図６】ゴム堰の製造中の状態を示す断面図である。
【符号の説明】
１  分割部材
２  繊維補強層
３  上面カバーゴム
４  下面カバーゴム
５  フィンゴム
６  離型未加硫ゴムシート
７  未加硫カバーゴム
８  プレート
９  ボルト・ナット
１０  フィン
Ｓ  離型シート
【図１】
0004479133.tif 000002
【図２】
0004479133.tif 000003
【図３】
0004479133.tif 000004
【図４】
0004479133.tif 000005
【図５】
0004479133.tif 000006
【図６】
0004479133.tif 000007